(57)【特許請求の範囲】
【請求項１】
互いに対向する第１の主面と第２の主面とで規定される、鉄道車両用構体の外板であって、
前記第１の主面に、前記鉄道車両の長手方向に対して０°より大きく９０°より小さい第１の研磨目方向に延在する複数の研磨目が形成されており、
前記第１の主面にさらに、前記第１の研磨目方向と異なる第２の研磨目方向に延在する複数の研磨目が形成され、
前記第１の研磨目方向に延在する複数の研磨目のピッチと、前記第２の研磨目方向に延在する複数の研磨目のピッチとが異なる
ことを特徴とする、鉄道車両用構体の外板。
【請求項２】
請求項１に記載の外板と、
前記外板の第２の主面に溶接により接合された補強部材とを備える鉄道車両用構体。
【発明の詳細な説明】
【技術分野】
【０００１】
本発明は、鉄道車両用構体の外板、鉄道車両用構体、及び鉄道車両用構体の製造方法に関する。
【背景技術】
【０００２】
図６に示すように、通常の鉄道車両の車体構体５は、主に鋼、ステンレス鋼、或いはアルミニウム合金等の金属材料で予め個別に製作された複数の車両用構体、具体的には１つの屋根構体４、２つの側構体２、２つの妻構体３、及び台枠構体１が互いに接合されて構成される。なお、図６においては、作図上の都合により、奥側の側構体２と妻構体３が表されていない。
【０００３】
上記の金属材料のうちステンレス鋼やアルミニウム合金には錆を防ぐための塗装が必要でないという利点があり、車両用構体の材料として広く用いられている。一般に、ステンレス鋼製の車体構体は、外板の内側に縦横に配した骨がスポット溶接或いはレーザー溶接により接合されて成る骨皮構造を有する。アルミニウム合金製の車体構体は、外板と補強部材とが一体成形されたアルミ押出し形材同士が結合されてなるダブルスキン構造が一般的である。
【０００４】
車両用構体の製作に際しては、先ず、素材の切断、プレス加工、或いは製缶により、外板や柱や梁などの各種部品が製作され、製作された部品が互いに接合されて、台枠、屋根、妻、及び側の各車両用構体が組み立てられる。部品の接合には主に溶接が用いられている。例えば、ステンレス車両ではレーザー溶接及びスポット溶接が、アルミ車両ではレーザーミグハイブリッド溶接、タンデムミグ溶接及びミグ溶接が用途に応じて使い分けられている。
【０００５】
車両用構体を構成する部品のうち、外板は人目にふれるため見栄えに対する要求が厳しい。ステンレス鋼製やアルミニウム合金製の外板は塗装が不要であるものの、表面が平坦（滑らか）なままでは製造もしくは使用に伴って生じる汚れや傷や変形が目立ってしまう。汚れの例として、雨などの水滴の跡やゴミが挙げられる。変形の例として、レーザー溶接によって接合された部品に生じる角折れ（熱収縮に起因する変形）に伴ってレーザービームが照射される面の反対側の面に生じる凸状の溶接痕（以降、「角折れ部」）が挙げられる。後程参照する図７に、溶接痕の一例として角折れ部Ｌを示す。
【０００６】
塗装を行うことなく外板の汚れや浅い傷や軽微な変形を目立たなくすることを図って、外板の表面を平坦（滑らか）でなくする加工（以降、「表面処理」）が予め行われることが多い。外板の表面が平坦でないと、その表面に入射した光線が乱反射するため表面の汚れや傷や変形が目立ちにくいからである。
【０００７】
表面処理は、外板の材料となるステンレス鋼材やアルミニウム合金材（以降、「金属素材」）に対して、外板の製作に先立って行われる。具体的には、金属素材の表面に直線状の細かい傷を一方向に連続的に（ヘアライン加工）または不連続に（ベルトグラインド仕上げ）多数つける加工が行われる。傷をつける加工は、例えば、砥粒を接着したベルトを用いて金属素材の表面を研磨することにより行われる。処理効率の観点から、金属素材の長手方向に略平行な方向に沿って傷（以降、「研磨目」）が形成されるのが一般的である。
【０００８】
車両用構体の製作に際しては、上述の表面処理が既に施された金属素材を加工して部品を製作するのが一般的である。部品の寸法の最大値は製作される車両の長手方向の寸法（例えば２０ｍ〜２５ｍ）と同程度であるため、金属素材の長手方向が部品の長手方向と合致するように金属素材を切断、加工して部品を製作することが多い。以下、一例として、側構体及び側構体を構成する外板の製作について説明する。外板は、金属素材を加工して製作された１つあるいは複数の板状の部材（以降、「板状部材」）から構成される。外板が１つの板状部材から構成される場合はもちろん、複数の板状部材を互いに接合して構成される場合も板状部材の個数及び接合箇所数をいたずらに増大させないために、研磨目が外板つまり車両の長手方向に略平行に延在するように外板を製作するのが一般的である。
【０００９】
図７に、特許文献１に提案されているレーザー溶接方法によって製作された、鉄道車両構体に用いられる外板パネルを示す。特許文献１に記載のレーザー溶接方法は、被溶接物に生じる上述の角折れ部（凸状の溶接痕）を視覚的に目立たなくすることを目的としている。図７に示されているのは、外板パネルを構成する、レーザー溶接によって互いに接合された２つの板状部材１０１及び１０２の一部である。板状部材１０１の表面Ｓ１０１が外板パネルの外表面を構成する。
【００１０】
板状部材１０１及び１０２はステンレス鋼製であり、少なくとも板状部材１０１の表面Ｓ１０１には上述の表面処理によって複数の研磨目Ｓｃが一方向に不連続に予め形成されている。研磨目Ｓｃの延在方向（以降、「研磨目方向」）ＤＳｃは、外板パネルを用いて製作される鉄道車両の長手方向Ｄｌ（以降、「車両長手方向Ｄｌ」）に略平行である。表面Ｓ１０１には、レーザー溶接に起因する角折れ部Ｌが車両長手方向Ｄｌと略平行な方向に生じているのが見て取れる。
【００１１】
特許文献１に記載のレーザー溶接方法は、レーザービームを車両長手方向Ｄｌ、つまり研磨目方向ＤＳｃと略平行に移動させながら板状部材１０２に照射することにより、角折れ部Ｌを研磨目Ｓｃと略平行に延在するように生じさせる。研磨目Ｓｃが形成された表面Ｓ１０１に入射した光線は乱反射するため、研磨目方向ＤＳｃと略平行な方向に延在する角折れ部Ｌは目立ちにくい。
【００１２】
なお、特許文献１に示唆されているように、角折れ部Ｌが延在する方向が研磨目方向ＤＳｃと平行でない場合は、光線の乱反射による角折れ部Ｌを目立たせない効果は実用上不十分であることが多い。特許文献１のレーザー溶接方法は、研磨目方向ＤＳｃと平行でない方向に延在する部材は外板パネルの外表面を構成する部材（図示例では板状部材１０１）には直接接合せず、外板パネルの外表面を構成する部材に接合された他の部材に接合する。これにより、研磨目方向ＤＳｃと平行でない方向に延在する角折れ部Ｌが外板パネルの外表面（図示例では表面Ｓ１０１）に生じることを防止する。
【００１３】
つまり特許文献１のレーザー溶接方法は、角折れ部Ｌを目立たせないために、被溶接物の表面に既に形成されている一方向（研磨目方向ＤＳｃ）に延在する研磨目Ｓｃを利用する溶接方法である。研磨目Ｓｃは予め外板パネルに形成されているので、特許文献１のレーザー溶接方法においては、外板パネルの外表面を構成する部材に他の部材を接合するためのレーザー溶接を研磨目方向ＤＳｃと略平行な方向に行った時だけ角折れ部Ｌを目立たせなくすることができる。
【００１４】
さらに特許文献２に、アルミニウム合金製車両の車両用構体を製作する際に外板に生じる溶接歪みを低減するために、表面に微小凹凸を設けた薄板材を外板の材料として使用することによって剛性を増大させることが提案されている。図８に、特許文献２に提案されている車両用構体を用いて製作された鉄道車両の外観を示す。
【００１５】
図８に見て取れるように、微小凹凸は車両用構体の外板の全面にわたって連続的に設けられている。図８（ａ）に示す例においては、微小凹凸２０７は側板２０１、屋根板２０２、及び妻板２０３のそれぞれにおいて一方向（車両の高さ方向Ｄｖと直交する方向）に延在するように設けられている。図８（ｂ）に示す例においては、微小凹凸２０７及び２０８は側板２０４、屋根板２０５、及び妻板２０６のそれぞれにおいて互いに直角方向に交わるように延在している。
【００１６】
微小凹凸２０７または２０８のピッチ及び高さはそれぞれ、薄板材の板厚の１／５０〜１／５の値が好ましいとされている。薄板材の表面に微小凹凸２０７または２０８を設ける方法に関する記載はないが、溶接が行われる前に微小凹凸が設けられることは言うまでも無い。また、微小凹凸を設けることのさらなる効果として、車両用構体の製作運搬の際に傷が付いても傷は微小凹凸の凸部に集中するため、凸部のみを研磨して除去すればよく平板に比して研磨量が減少することが挙げられている。
【先行技術文献】
【特許文献】
【００１７】
【特許文献１】特開２００５−３２９４１２号公報
【特許文献２】特開昭５６−２２５５号公報
【発明の概要】
【発明が解決しようとする課題】
【００１８】
特許文献１に記載のレーザー溶接方法は、一般的な外板用の板状部材の表面に既に形成されている研磨目Ｓｃを利用して角折れ部Ｌを目立たなくする溶接方法である。角折れ部Ｌは、鉄道車両の外板の見栄えを悪化させ得る要因として上述した製造もしくは使用に伴って生じる汚れや傷や変形のうち、車両用構体の製造時に生じる外板の変形の一例である。
【００１９】
特許文献１に記載されてはいないが、一般に、製造時の変形以外の要因に対してもその一部については対策が取られている。具体的には、使用に伴って生じる傷は、外板パネルの表面に形成された研磨目Ｓｃにより目立たなくすることが図られている。製造に伴って生じ得る傷に対しては、傷の発生を防止するために、製造・運搬の際の取り扱いを注意深く行ったり（例えば特許文献２を参照）、保護用のテープやシートを用いて金属素材を養生したりする。傷が発生した場合は、研磨等の作業により手直しを行う（例えば特許文献２を参照）。
【００２０】
しかしながら、特許文献１に記載のレーザー溶接方法により製作された外板パネルでは、使用に伴って生じる汚れに起因する外板の見栄えの悪化を防止または低減させることはできない。外板パネルの研磨目Ｓｃは、車両長手方向Ｄｌに略平行に、つまり車両が傾斜している場合を除いて水平方向に延在している。このような外板パネルに汚れの原因となる雨などの水滴やゴミが付くと、水滴やゴミが研磨目Ｓｃの内部に入り込んだり、研磨目Ｓｃの形成によって表面粗さが増大した外板パネルの表面に引っ掛かったりして外板パネルに付着する恐れがある。一旦付着した水滴やゴミは自然には外板パネルから離れにくく、外板パネルの汚れとなって見栄えを悪化させる。
【００２１】
一方、特許文献２には、一般的な外板の研磨目（例えば研磨目Ｓｃ）とは異なり互いに直角方向に交わるように延在する微小凹凸２０７及び２０８が設けられた外板が開示されている（図８（ｂ））。但し、微小凹凸２０７及び２０８は薄板材の剛性を増大させるためのものであり、外板の全面にわたって連続的に設けられる必要があり、そのピッチや高さは薄板材の板厚との関係で決定される。つまり、微小凹凸２０７及び２０８は、傷や変形を目立たせないことを図った特許文献１の研磨目Ｓｃに例示される一般的な外板の研磨目とは目的が異なり、寸法や形状に対する要件が異なると考えられる。さらに、微小凹凸が互いに直交するように延在している外板においては、水滴やゴミが付くと図７に示す外板パネルの場合以上に外板に付着しやすく離れにくいと考えられる。
【００２２】
上述の問題に鑑みて、本発明は、外板の汚れや傷や変形を目立たせない研磨目が形成された鉄道車両用構体の外板、鉄道車両用構体、及び鉄道車両用構体の製造方法を提供することを目的とする。
【課題を解決するための手段】
【００２３】
上記の目的を達成するために、本発明に係る鉄道車両用構体の外板は、互いに対向する
第１の主面と第２の主面とで規定される、鉄道車両用構体の外板であって、
前記第１の主面に、前記鉄道車両の長手方向に対して０°より大きく９０°より小さい
第１の研磨目方向に延在する複数の研磨目が形成されており、
前記第１の主面にさらに、前記第１の研磨目方向と異なる第２の研磨目方向に延在する複数の研磨目が形成され、
前記第１の研磨目方向に延在する複数の研磨目のピッチと、前記第２の研磨目方向に延在する複数の研磨目のピッチとが異なることを特徴とする。
【発明の効果】
【００２４】
本発明は、鉄道車両の外板の汚れや傷や変形を目立たせないという効果を奏する。
【図面の簡単な説明】
【００２５】
【図１】本発明の実施の形態に係る外板を用いて製作された鉄道車両用構体を車両幅方向に見た図である。
【図２】図１に示す鉄道車両用構体の一部を、車内側から車両幅方向に見た状態を模式的に示す図である。
【図３】本発明の実施の形態の変形例１に係る外板を用いて製作された鉄道車両用構体を車両幅方向に見た図である。
【図４】本発明の実施の形態の変形例２に係る外板を用いて製作された鉄道車両用構体を車両幅方向に見た図である。
【図５】本発明の実施の形態の変形例３に係る外板の表面の拡大図である。
【図６】一般的な鉄道車両の車体構体を構成する車両用構体を示す斜視図である。
【図７】特許文献１に提案されているレーザー溶接方法によって製作された、鉄道車両構体に用いられる外板パネルを示す斜視図である。
【図８】特許文献２に提案されている車両用構体を用いて製作された鉄道車両を示す斜視図である。
【発明を実施するための形態】
【００２６】
以下に図１、図２、図３、図４、及び図５を参照して、本発明の実施の形態に係る鉄道車両用構体の外板、鉄道車両用構体、及び鉄道車両用構体の製造方法について説明する。以下、鉄道車両用構体の一例として側構体について説明する。まず図１及び図２を参照して、本実施の形態に係る側構体の外板、側構体、及び側構体の製造方法について説明する。次に図３〜図５をそれぞれ参照して、本実施の形態の変形例１、変形例２、及び変形例３に係る側構体の外板について説明する。
【００２７】
図１に、本実施の形態に係る側構体を車両の外部から、車両長手方向Ｄｌ及び車両の高さ方向（以降、「車両高さ方向」）Ｄｖに垂直な、車両の幅方向（以降、「車両幅方向」）Ｄｗに見た状態を示す。本実施の形態に係る側構体ＢＳはステンレス鋼製であり、互いに対向する第１の主面と第２の主面とで規定される外板Ｐｅと、外板Ｐｅの内側（第２の主面）に縦横に配されて接合される補強部材である縦骨Ｆｖ（図２）と横骨Ｆｈ（図２）とを含む。図２に、側構体ＢＳを車両の内部に相当する側から、車両幅方向Ｄｗに見た状態を模式的に示す。同図においては、１本の縦骨Ｆｖと１本の横骨Ｆｈとが例示され、他の縦骨Ｆｖ及び横骨Ｆｈの図示は省略されている。縦骨Ｆｖは車両高さ方向Ｄｖに略平行に延在し、横骨Ｆｈは車両長手方向Ｄｌに略平行に延在している。縦骨Ｆｖ及び横骨Ｆｈは、スポット溶接或いはレーザー溶接により外板Ｐｅに接合されている。
【００２８】
図１に模式的に示されるように、外板Ｐｅの表面Ｓｐｅ（第１の主面）には、複数の研磨目Ｓｖが車両長手方向Ｄｌに対して所定の角度θをなす方向に形成されている。角度θは０以外の値を取る、つまり研磨目Ｓｖは垂直成分を有する方向に形成されている。図示例において研磨目Ｓｖの延在方向である研磨目方向Ｄｓは、車両高さ方向Ｄｖに略平行である（θ＝９０°）。なお研磨目Ｓｖは不連続に形成されているが、表面Ｓｐｅの全面にわたって連続的に形成されていてもよい。研磨目Ｓｖの深さやピッチ（隣接する研磨目Ｓｖの間隔）は、図７を参照して説明した従来の研磨目Ｓｃと同程度である。
【００２９】
研磨目方向Ｄｓは、車両が水平に配置されている場合は略垂直方向であり、傾斜している場合も垂直成分を含む方向であると言える。外板Ｐｅの表面Ｓｐｅに付いた雨などの水滴は、研磨目Ｓｖの内部に入った場合でも、垂直成分を含む方向に延在する研磨目Ｓｖからは流れ出しやすい。水滴が表面Ｓｐｅから速やかに流れ落ちるので水滴の跡が残りにくく、外板Ｐｅの汚れが低減される。表面Ｓｐｅに付いたゴミも、研磨目Ｓｖの内部には留まりにくく、また研磨目Ｓｖが垂直成分を含む方向に延在している表面Ｓｐｅには引っ掛かりにくいので、外板Ｐｅの汚れが低減される。
【００３０】
垂直成分を含む方向に延在する研磨目Ｓｖが形成された外板Ｐｅの製作を、一般的な車両用構体の製作方法（表面処理が既に施されて長手方向に沿って研磨目が形成された金属素材を加工して製作する）により行うことは、外板Ｐｅの部品の寸法と金属素材の寸法との関係上困難である。外板Ｐｅを複数の板状部材を接合して構成する場合でも、板状部材の個数及び接合箇所数をいたずらに増大させずに研磨目Ｓｖが形成された外板Ｐｅを製作することは困難であると言わざるを得ない。
【００３１】
よって本発明においては、研磨目Ｓｖの形成を側構体ＢＳが組み立てられた後で行うことにより、垂直成分を含む方向に延在する研磨目Ｓｖの形成を可能にする。外板Ｐｅを含む側構体ＢＳの製造は、具体的には以下の手順で行われる。まず、表面処理が行われていない金属素材を切断・加工して、側構体ＢＳの部品、つまり外板Ｐｅを構成する１つあるいは複数の板状部材や縦骨Ｆｖや横骨Ｆｈを製作する。必要に応じて板状部材同士を接合して外板Ｐｅを製作した後、縦骨Ｆｖ及び横骨Ｆｈが図２に例示されるように外板Ｐｅに接合されて側構体ＢＳが組み立てられる。その後、外板Ｐｅの表面Ｓｐｅが研磨されて研磨目Ｓｖが形成される。研磨目Ｓｖの形成は、例えば砥粒を含む研磨パッドが取り付けられた手持ち式の工具を用いて行うことができる。
【００３２】
研磨目Ｓｖの形成が側構体ＢＳの組み立て後に行われることにより、研磨目Ｓｖのパターンや形状の設定の自由度が向上する。例えば、外板Ｐｅの部位によって研磨目方向Ｄｓを違えて、複数の方向に延在する研磨目が形成された外板Ｐｅを製作することが可能になる。さらに研磨目の形状を曲線形状で形成することも可能になり、例えば波状、うろこ状、渦巻き状といった模様を形成することが可能になる。つまり、外板の汚れや傷や変形を目立たせないだけでなく、研磨目の形成によって外板に装飾を施すことができる。
【００３３】
さらに、部品の製造・運搬、及び側構体ＢＳの組み立ての際に傷が生じても、組み立て後に行われる研磨目Ｓｖの形成によって手直しすることが可能になる。つまり、本発明における研磨目Ｓｖの形成は、従来は別々に行われていた、汚れや傷や変形を目立たせないために行う金属素材の表面処理と、車両用構体の製造に伴って生じた傷を手直しするために行う研磨作業との両方に相当する。これにより、従来行われていた保護用のテープやシートを用いた金属素材の養生が不要となる。
【００３４】
本実施の形態に係る側構体ＢＳの製造方法の特徴と、従来の一般的な側構体の製造方法との相違点とを以下に述べる。まず、本実施の形態に係る製造方法においては、従来行われていた金属素材の養生作業が不要である。さらに、従来行われていた側構体組み立て後の手直しのための研磨作業が、研磨目Ｓｖを形成する研磨作業に置き換えられる。製造時の工程数が減少すると共に、部品の製造・運搬の際に従来に比して注意を払う必要性が低下するので、側構体ＢＳの製造作業の効率向上が期待できる。さらに、表面処理が行われていない金属素材を購入すればよいため、素材調達に係るコストの低下も期待できる。
【００３５】
さらに、研磨目Ｓｖの形成が側構体ＢＳの組み立て後に行われることにより、複数の板状部材を接合して外板Ｐｅを構成する場合に従来は必要とされた、隣接する板状部材の研磨目を揃えるための位置合わせが不要となる。
【００３６】
さらに、研磨目Ｓｖの形成が側構体ＢＳの組み立て後に行われることにより、外板Ｐｅの研磨は、レーザー溶接或いはスポット溶接により縦骨Ｆｖ及び横骨Ｆｈが既に接合された状態で行われる。つまりレーザー溶接に起因する角折れ部Ｌ（図７）やスポット溶接に起因する圧痕が発生した後の外板Ｐｅに対して研磨が行われる。既に形成された研磨目Ｓｃ（図７）を利用して角折れ部Ｌを目立たなくすることを図るのではなく、実際に発生した角折れ部やスポット溶接痕に対して、研磨による見栄え向上の効果を確認しながら研磨目Ｓｖを形成することが可能である。これにより、角折れ部を一層目立たなくすることができると共に、従来は対応ができていなかったスポット溶接痕をも目立たなくすることができる。さらに、特許文献１のレーザー溶接方法における溶接方向の制約が無くなり、溶接を行う方向等の溶接作業の自由度が向上する。
【００３７】
（変形例１）
次に図３を参照して、本実施の形態の変形例１に係る側構体の外板について説明する。同図に、本変形例に係る側構体を、車両の外部から車両幅方向Ｄｗに見た状態を示す。本変形例に係る側構体ＢＳａは、側構体ＢＳ（図１）において、外板Ｐｅが外板Ｐｅａに交換されている。
【００３８】
図３に模式的に示されるように、外板Ｐｅａの表面Ｓｐｅａに形成された複数の研磨目Ｓｖａは、車両長手方向Ｄｌに対して所定の角度θをなす、謂わば斜め方向に形成されている（０°＜θ＜９０°）。研磨目Ｓｖａの延在方向である研磨目方向Ｄｓａは、研磨目方向Ｄｓ（図１）と同様、垂直成分を有する方向である。
【００３９】
研磨目方向Ｄｓａは垂直成分を含む方向であるため、外板Ｐｅａの表面Ｓｐｅａに付いた水滴やゴミは、研磨目Ｓｖ（図１）の場合と同様、研磨目Ｓｖａの内部に入った場合でも研磨目Ｓｖａから落ち（流れ出し）やすい。水滴やゴミが表面Ｓｐｅａから速やかに（流れ）落ちるので、外板Ｐｅａの汚れが低減される。なお、鉄道車両の走行時には、外板Ｐｅａの表面Ｓｐｅａの近傍に発生する空気の流れにより、表面Ｓｐｅａに付いた水滴やゴミが一層落ちやすくなる。
【００４０】
（変形例２）
次に図４を参照して、本実施の形態の変形例２に係る側構体の外板について説明する。同図に、本変形例に係る側構体を、車両の外部から車両幅方向Ｄｗに見た状態を示す。本変形例に係る側構体ＢＳｂは、側構体ＢＳ（図１）において、外板Ｐｅが外板Ｐｅｂに交換されている。
【００４１】
図４に模式的に示されるように、外板Ｐｅｂの表面Ｓｐｅｂには、異なる方向に延在する研磨目Ｓｖと研磨目Ｓｌとが形成されている。研磨目Ｓｖの延在方向である研磨目方向Ｄｓは、車両高さ方向Ｄｖに略平行である。研磨目Ｓｌの延在方向である研磨目方向Ｄｓｂは、車両長手方向Ｄｌに略平行である。つまり、外板Ｐｅｂの少なくとも一部において、垂直成分を有する方向に延在する複数の研磨目（研磨目Ｓｖ）が形成されている。
【００４２】
図４に見て取れるように、外板Ｐｅｂの表面Ｓｐｅｂにおいて、出入口Ｄの開口の上方に位置する部分と、窓Ｗの開口の上方及び下方に位置する部分には研磨目Ｓｌが形成されている。表面Ｓｐｅｂにおける上記以外の部分、つまり出入口Ｄの開口と窓Ｗの開口との間の部分には研磨目Ｓｖが形成されている。上述したように、研磨目Ｓｖ及びＳｌの形成が側構体ＢＳｂの組み立て後に行われることにより、部位によって研磨目方向が異なる外板Ｐｅｂを製作することができる。
【００４３】
外板Ｐｅｂは、少なくともその一部において垂直成分を有する方向に延在する複数の研磨目（研磨目Ｓｖ）が形成されているので、表面Ｓｐｅｂに付いた水滴やゴミが（流れ）落ちやすく、汚れがつきにくい。さらに、表面Ｓｐｅｂにおいて研磨目Ｓｖが形成されている領域は、外板Ｐｅｂの内面において縦骨Ｆｖ（図２）が接合される領域に対向している。表面Ｓｐｅｂにおいて研磨目Ｓｌが形成されている領域は、外板Ｐｅｂの内面において横骨Ｆｈ（図２）が接合される領域に対向している。つまり、縦骨Ｆｖが外板Ｐｅｂに溶接される方向（角折れ部が形成される方向）と研磨目Ｓｖの研磨目方向Ｄｓとが略平行となる。同様に、横骨Ｆｈが外板Ｐｅｂに溶接される方向（角折れ部が形成される方向）と研磨目Ｓｌの研磨目方向Ｄｓｂとが略平行となる。このように研磨目Ｓｖ及びＳｌを形成することにより、より少ない研磨量で外板Ｐｅｂの表面Ｓｐｅｂに生じる角折れ部を目立たなくすることができる。
【００４４】
（変形例３）
次に図５を参照して、本実施の形態の変形例３に係る側構体の外板について説明する。同図に、本変形例に係る外板Ｐｅｃの表面を、車両の外部から車両幅方向Ｄｗに見た状態を示す。
【００４５】
図５に模式的に示されるように、外板Ｐｅｃの表面Ｓｐｅｃには、異なる方向に延在する研磨目Ｓｖと研磨目Ｓｖｃとが互いに交わるように形成されている。研磨目Ｓｖの延在方向である研磨目方向Ｄｓは、車両高さ方向Ｄｖに略平行である。研磨目Ｓｖｃの延在方向である研磨目方向Ｄｓｃは、車両長手方向Ｄｌに対して所定の角度θをなす、謂わば斜め方向に形成されている（０°＜θ＜９０°）。つまり、研磨目方向Ｄｓ及びＤｓｃは共に、垂直成分を有する方向である。
【００４６】
研磨目Ｓｖと研磨目Ｓｖｃとは、形成の際に用いるグラインダーの番手を違えることにより、少なくともそれぞれのピッチ（隣接する研磨目の間隔）が異なるように形成されている。図示例においては、研磨目Ｓｖｃのピッチ（隣接する研磨目Ｓｖｃの間隔）は研磨目Ｓｖのピッチ（隣接する研磨目Ｓｖの間隔）より小さい。研磨目Ｓｖｃの形成に用いるグラインダーの番手を、研磨目Ｓｖの形成に用いるグラインダーの番手より大きい（砥粒がより細かい）ように選択すればよい。
【００４７】
外板Ｐｅｃの表面Ｓｐｅｃには垂直成分を有する２つの方向にそれぞれ延在する複数の研磨目（研磨目Ｓｖ及びＳｖｃ）が形成されているので、表面Ｓｐｅｃに付いた水滴やゴミが（流れ）落ちやすく、汚れがつきにくい。なお、３つ以上の方向にそれぞれ延在する複数の研磨目が互いに交わるように形成されていてもよい。
【００４８】
本発明は、例として挙げた側構体に限らず、妻構体や屋根構体等の車両用構体の外板に適用できる。本発明が例示したステンレス鋼製の車両用構体に限らず、アルミニウム合金製等の塗装を行わない材料で構成された車両用構体に適用できることは言うまでもない。さらに上述したように、研磨目の形状は、例示された直線形状のみならず、曲線形状で形成することも可能であり、例えば波状、うろこ状、渦巻き状といった模様を形成することもできる。
【産業上の利用可能性】
【００４９】
本発明は、鉄道車両用構体の外板に利用できる。
【符号の説明】
【００５０】
ＢＳ、ＢＳａ、ＢＳｂ  側構体（車両用構体）
Ｐｅ、Ｐｅａ、Ｐｅｂ、Ｐｅｃ  外板
Ｓｐｅ、Ｓｐｅａ、Ｓｐｅｂ、Ｓｐｅｃ  外板の表面（第１の主面）
Ｓｖ、Ｓｖａ、Ｓｌ、Ｓｖｃ  研磨目
Ｆｖ  縦骨
Ｆｈ  横骨
Ｄ  出入口
Ｗ  窓
Ｄｓ、Ｄｓａ、Ｄｓｂ、Ｄｓｃ  研磨目方向
１０１、１０２  板状部材
Ｓ１０１  板状部材の表面
Ｓｃ  研磨目
ＤＳｃ  研磨目方向
Ｌ  角折れ部
２０７、２０８  微小凹凸
Ｄｌ  車両長手方向
Ｄｖ  車両高さ方向
Ｄｗ  車両幅方向
【図１】
0006484025.tif 000002
【図２】
0006484025.tif 000003
【図３】
0006484025.tif 000004
【図４】
0006484025.tif 000005
【図５】
0006484025.tif 000006
【図６】
0006484025.tif 000007
【図７】
0006484025.tif 000008
【図８】
0006484025.tif 000009